(57)【要約】【課題】低コストかつ強固なアルミニウム箔との接着が可能である。【解決手段】感光材料包装材料３ａは、最内層と、最外層と、最内層と最外層との間に介在されたアルミニウム箔層３ａ３とを有し、アルミニウム箔層３ａ３は、一方側につや出し面３ａ３１を有し、他方側につや消し面３ａ３２を有し、つや出し面３ａ３１を最外層側にして接着し、つや消し面３ａ３２を最内層側にして接着した。つや出し面３ａ３１は、最外層側に接着剤によるドライラミネート接着３ｃによって接着した。つや消し面３ａ３２は、最内層側にメルトＰＥによる押し出しラミネート接着３ｄによって接着した。【選択図】図６
2006053365.tif 000002
【特許請求の範囲】
【請求項１】
最内層と、
最外層と、
前記最内層と前記最外層との間に介在されたアルミニウム箔層とを有し、
前記アルミニウム箔層は、一方側につや出し面を有し、他方側につや消し面を有し、
前記つや出し面を前記最外層側にして接着し、前記つや消し面を前記最内層側にして接着したことを特徴とする感光材料包装材料。
【請求項２】
前記最内層は、遮光性物性と、滑剤と、酸化防止剤と、帯電防止剤とを含有するエチレン・α−オレフィン共重合体樹脂を主成分とする遮光性・滑性ポリオレフィン樹脂系フィルム層であることを特徴とする請求項１に記載の感光材料包装材料。
【請求項３】
前記最外層は、ナイロンフィルム層であることを特徴とする請求項１に記載の感光材料包装材料。
【請求項４】
前記つや出し面は、前記最外層側に接着剤によるドライラミネート接着によって接着したことを特徴とする請求項１乃至請求項３のいずれか１項に記載の感光材料包装材料。
【請求項５】
前記つや消し面は、前記最内層側にメルトＰＥによる押し出しラミネート接着によって接着したことを特徴とする請求項１乃至請求項３のいずれか１項に記載の感光材料包装材料。
【請求項６】
トレー容器に複数枚のシート状の感光材料を積層し、
請求項１乃至請求項５のいずれか１項に記載した感光材料包装材料を用いて袋状に形成された防湿遮光袋に、前記トレー容器に積層した前記感光材料を収納し、
前記防湿遮光袋により包装することを特徴とする感光材料包装体の製造方法。
【請求項７】
複数枚のシート状の感光材料をトレー容器内に積層して防湿遮光袋により包装する感光材料包装体であり、
前記防湿遮光袋は、請求項１乃至請求項５のいずれか１項に記載した感光材料包装材料を用いて袋状に形成したことを特徴とする感光材料包装体。
【発明の詳細な説明】
【技術分野】
【０００１】
この発明は、写真フィルムやＸレイフィルム等の感光材料を包装する感光材料包装材料、感光材料包装体の製造方法及び感光材料包装体に関する。
【背景技術】
【０００２】
従来、このような感光材料を包装する感光材料用包装材料としては、実公昭６１−２０５９０に、カ−ボンブラックを含むＨＤＰＦ樹脂フィルムを延伸倍率２．２〜４．２倍で一軸延伸し、延伸軸が４５〜９０度の角度で交叉するように２層以上貼り合わせたクロスラミネートフィルムが提案されている。また、特開２００１−１２５２２８には、アルミニウム箔に接着剤層を用いて積層された二軸延伸ポリアミド樹脂フィルム層を持つ包装材料が提案されている。
【特許文献１】実公昭６１−２０５９０号公報（第１頁〜第５頁、図１〜図７）
【特許文献２】特開２００１−１２５２２８号公報（第１頁〜第４１頁、図１〜図９）
【発明の開示】
【発明が解決しようとする課題】
【０００３】
このように従来技術では、感光材料の包装材料として、アルミニウム箔を遮光、ガスバリア、防水層として持つものが多く開発されてきた。しかし、アルミニウム箔は、理論上、ほぼ完全に遮光、ガスバリア、防水層を持つがフィルムとの接着性が悪く、安価なメルトＰＥによる接着においては、フィルムとの剥離が発生する。このため、このような包装材料を用いた防湿遮光袋に感光材料を収納すると、取扱時に防湿遮光袋の破断が起きてしまうことがあった。
【０００４】
この発明は、かかる点に鑑みてなされたもので、低コストかつ強固なアルミニウム箔との接着が可能な感光材料包装材料、感光材料包装体の製造方法及び感光材料包装体を提供することを目的としている。
【課題を解決するための手段】
【０００５】
前記課題を解決し、かつ目的を達成するために、この発明は、以下のように構成した。
【０００６】
請求項１に記載の発明は、最内層と、
最外層と、
前記最内層と前記最外層との間に介在されたアルミニウム箔層とを有し、
前記アルミニウム箔層は、一方側につや出し面を有し、他方側につや消し面を有し、
前記つや出し面を前記最外層側にして接着し、前記つや消し面を前記最内層側にして接着したことを特徴とする。
【０００７】
請求項２に記載の発明は、前記最内層が、遮光性物性と、滑剤と、酸化防止剤と、帯電防止剤とを含有するエチレン・α−オレフィン共重合体樹脂を主成分とする遮光性・滑性ポリオレフィン樹脂系フィルム層であることを特徴とする。
【０００８】
請求項３に記載の発明は、前記最外層が、ナイロンフィルム層であることを特徴とする。
【０００９】
請求項４に記載の発明は、前記つや出し面が、前記最外層側に接着剤によるドライラミネート接着によって接着したことを特徴とする。
【００１０】
請求項５に記載の発明は、前記つや消し面が、前記最内層側にメルトＰＥによる押し出しラミネート接着によって接着したことを特徴とする。
【００１１】
請求項６に記載の発明は、トレー容器に複数枚のシート状の感光材料を積層し、
請求項１乃至請求項５のいずれか１項に記載した感光材料包装材料を用いて袋状に形成された防湿遮光袋に、前記トレー容器に積層した前記感光材料を収納し、
前記防湿遮光袋により包装することを特徴とする。
【００１２】
請求項７に記載の発明は、複数枚のシート状の感光材料をトレー容器内に積層して防湿遮光袋により包装する感光材料包装体であり、
前記防湿遮光袋は、請求項１乃至請求項５のいずれか１項に記載した感光材料包装材料を用いて袋状に形成したことを特徴とする。
【発明の効果】
【００１３】
前記構成により、この発明は、以下のような効果を有する。
【００１４】
請求項１に記載の発明によれば、感光材料包装材料がアルミニウム箔層を有し、このアルミニウム箔層のつや出し面を最外層側にして接着することによって、美しい外観をもつ感光材料包装材料を得ることができ、またつや消し面を最内層側にして接着することによって、低コストで強固な感光材料包装材料を得ることができる。
【００１５】
請求項２に記載の発明によれば、最内層が、遮光性物性と、滑剤と、酸化防止剤と、帯電防止剤とを含有するエチレン・α−オレフィン共重合体樹脂を主成分とする遮光性・滑性ポリオレフィン樹脂系フィルム層であり、優れた防湿性、酸素バリア性を有し、かつ引き抜き性が向上する。
【００１６】
請求項３に記載の発明によれば、最外層が、ナイロンフィルム層であり、突き刺し強度を有する。
【００１７】
請求項４に記載の発明によれば、つや出し面を、最外層側に接着剤によるドライラミネート接着によって接着し、美しい外観をもつ感光材料包装材料を得ることができる。
【００１８】
請求項５に記載の発明によれば、つや消し面を、最内層側にメルトＰＥによる押し出しラミネート接着によって接着し、低コストで強固な感光材料包装材料を得ることができる。
【００１９】
請求項６に記載の発明によれば、トレー容器に複数枚のシート状の感光材料を積層し、請求項１乃至請求項５のいずれか１項に記載した感光材料包装材料を用いて袋状に形成された防湿遮光袋が美しい外観をもち、かつ低コストで強固である。
【００２０】
請求項７に記載の発明によれば、複数枚のシート状の感光材料をトレー容器内に積層して防湿遮光袋により包装する感光材料包装体であり、防湿遮光袋を請求項１乃至請求項５のいずれか１項に記載した感光材料包装材料を用いて袋状に形成することで、防湿遮光袋が美しい外観をもち、かつ低コストで強固である。
【発明を実施するための最良の形態】
【００２１】
以下、この発明の感光材料包装材料、感光材料包装体の製造方法及び感光材料包装体の実施の形態について説明するが、この発明は、この実施の形態に限定されない。また、この発明の実施の形態は、発明の最も好ましい形態を示すものであり、この発明はこれに限定されない。
【００２２】
図１は、この発明の感光材料包装体の製造例を示す図であり、同図において、１は複数枚積層されたシート状の感光材料であり、２は複数枚積層された感光材料１を保護するトレー容器である。積層された感光材料１は、この実施の形態では熱現像感光材料を用いているが、感光材料１は熱現像感光材料に限定されない。感光材料１はトレー容器２に積層された状態で防湿遮光袋３に収納され、減圧真空で防湿遮光袋３をシールして密封包装し、感光材料包装体４が得られる。
【００２３】
この感光材料包装体４は、図２に示すように、現像機に入れて防湿遮光袋３の係止孔３ａに取り出し部材５を係合し、巻き取り軸６の回転で防湿遮光袋３を除く（図２（ａ））。そして、トレー容器２に収納された感光材料１を吸盤７で吸着して持ち上げ（図２（ｂ））、一枚ずつ搬送して現像する（図２（ｃ））。
【００２４】
この実施の形態のトレー容器２は、積層された感光材料１が載置される底部２ａと、この底部２ａの外縁から立上り積層された感光材料１を保持する４個の側壁部２ｂとを有する。この紙トレー容器２は、図３乃至図５に示すように製造される。図３はトレー容器の成形工程を示す図、図４はトレー容器の斜視図、図５は底部からの側壁部の立上り曲部の断面図である。
【００２５】
図３に示すように、抄造原紙工程で原紙２０を作る。原紙２０の水分は８％〜８．５％である。この原紙２０を打ち抜き工程でトレー容器２の展開形状に打ち抜き切断する。次に、調湿工程でトレー容器２の展開形状に打ち抜いた原紙２０を複数枚重ねて水分を１０ｗｔ％程度まで増加させる。そして、プレス成形工程で展開形状の原紙２０を熱プレス成形し、トレー容器２を作成する。プレス成形は、プレス金型で行ない、プレス金型の温度は、１３０〜１６０℃、プレス金型の圧力は、１５〜２５０Ｋｇｆ／ｃｍ2である。ここで、水分率とは、試料の任意の状態の重さと、絶乾重量との差の、絶乾重量に対する百分率をいう。
【００２６】
この展開形状の原紙２０を、加熱してプレス成形することによって、トレー容器２の水分率が３ｗｔ％以下になる。このトレー容器２の水分率を３ｗｔ％以下にすることによって、防湿遮光袋３内の水分が低下し、感光材料１の性能劣化が防止できる。
【００２７】
トレー容器２は、図４及び図５に示すように、底部２ａからの側壁部２ｂの立上り曲部２ｃが、打ち抜き原紙の厚さの８０％〜９０％に圧縮されるまでプレスして成形される。例えば、原紙２０の厚さが０．６ｍｍであると、立上り曲部２ｃが０．４〜０．４５ｍｍになるようにプレスして成形され、このプレスによって側壁部２ｂが立上り形状に維持され、かつ底部２ａ及び側壁部２ｂの紙粉が紙目に入り込み、紙粉の発生を防止できる。
【００２８】
このように、防湿遮光袋３に、トレー容器２に積層した感光材料１を収納し、減圧真空で防湿遮光袋３をシールして密封包装し、トレー容器２は、紙をプレス成形して作成されたものであり、紙粉の発生を防止し、かつ使用後の廃棄処理を容易にできる。
【００２９】
トレー容器２は、図３乃至図５に示す実施の形態では紙製であるが、紙製に限定されず樹脂製、または紙とプラスチックの複合材製シートで一体に形成したものでも良い。樹脂製であれば、ＬＬＤＰＥ、ＨＩＰＳ、ＨＤＰＥ、ＰＥＴＥなどが好ましく用いられている。
【００３０】
また、紙製であればよいが、使用する板紙として、コートボール、マニラボールなどの古紙、再生紙を両面バージンパルプでコートしたものやダンボール板紙をフルートとライナーで接着させたダンボール原紙が使用されている。さらに稀に成形性を向上させる目的で、合成紙（ＰＥ樹脂を紙に２０％以下含浸させたもの）が使用されている。
【００３１】
即ち、紙とプラスチックの複合材製シートの材質としては次のような材料から選択使用できる。
（Ａ）天然パルプ：木材、化学パルプ（Ｂ）合成パルプ：ポリエチレンパルプ（Ｃ）合成繊維：アクリルニトリル、ポリアミド、ポリアクリルニトリル、ポリプロピレン、ポリビニルアルコール、ポリエステル（Ｄ）内添又は含浸用水系樹脂：ＳＢＲラテックス、ＮＢＲ、クロロプレン、天然ゴム、イソプレン、ポリウレタン、ポリアクリレート、ポリ酢酸ビニル、エチレン酢酸ビニルコポリマーラテックス、ポリ塩化ビニルラテックス、ポリビニリデンラテックス、ポリアクリルアマイドラテックス、アクリルケテンダイナマーラテックス、デンプン、ＰＶＡ、デキストリン（Ｅ）含浸用溶剤系樹脂：ＥＶＡ、ＳＢＲ、ＮＢＲ、ＭＢＲ、アルキッド樹脂、ポリエステル樹脂、アミノアルキッド樹脂、ポリ酢酸ビニル樹脂、ポリ塩化ビニル樹脂、ポリウレタン樹脂、ポリアクリレート樹脂
複合材製シートの材質として好ましいのは、上記の（Ａ）の中から１種又は２種以上を選択使用したり、（Ａ）、（Ｂ）及び（Ｃ）を組み合わせて用いたり、更に（Ｄ）を添加して得られる原紙に（Ｄ）又は（Ｅ）を含浸させたものを用いることである。
【００３２】
上記の材料を混合使用する場合、各材料の好ましい混合比率は、（Ａ）：（Ｂ）〜（Ｃ）＝１００〜３０％：０〜７０％であり、パルプに対する（Ｄ）の添加は０〜２０％が好ましく、（Ｅ）の好ましい含浸比率は対パルプ重量比で３〜７０％である。
【００３３】
また、防湿遮光袋３は、図６に示すように、最内層に設けられた遮光性・滑性ポリオレフィン樹脂系フィルム層３ａ１と、最外層に設けられたナイロンフィルム層３ａ２と、遮光性・滑性ポリオレフィン樹脂系フィルム層３ａ１とナイロンフィルム層３ａ２との間に介在されたアルミニウム箔層３ａ３とを有する感光材料包装材料３ａを用いて袋状に形成される。遮光性・滑性ポリオレフィン樹脂系フィルム層３ａ１は、遮光性物性と、滑剤と、酸化防止剤と、帯電防止剤とを含有するエチレン・α−オレフィン共重合体樹脂を主成分とし、優れた防湿性、酸素バリア性を有し、かつ引き抜き性が向上する。最外層が、ナイロンフィルム層３ａ２であり、突き刺し強度を有する。
【００３４】
アルミニウム箔層３ａ３は、一方側につや出し面３ａ３１を有し、他方側につや消し面３ａ３２を有する。アルミニウム箔層３ａ３のつや出し面３ａ３１が接着剤によるドライラミネート接着３ｃによってナイロンフィルム層側に接着される。また、アルミニウム箔層３ａ３のつや消し面３ａ３２がメルトＰＥによる押し出しラミネート接着３ｄによって遮光性・滑性ポリオレフィン樹脂系フィルム層３ａ１側に接着される。
【００３５】
アルミニウム箔層３ａ３のつや消し面３ａ３２は、表面に０．１μｍ〜１．５７μｍの細かな凹凸がある。このつや消し面３ａ３２は、つや消しでない面と比べ、凹凸があるために接着が強固になる。このように、アルミニウム箔層３ａ３は、つや消し面３ａ３２を遮光性・滑性ポリオレフィン樹脂系フィルム層３ａ１側にして接着することによって、低コストで強固な感光材料包装材料を得ることができる。また、アルミニウム箔層３ａ３のつや出し面３ａ３１は、ナイロンフィルム層側にして接着することによって、美しい外観をもつ感光材料包装材料を得ることができる。
【００３６】
アルミニウム箔層３ａ３に対しての接着には、メルトＰＥによる押し出しラミネート接着と、接着剤によるドライラミネート接着とがあるが、エイジングなど新たな手順が必要なためドライラミネート接着は高価である。しかし、押し出しラミネート接着は、ドライラミネート接着と比べて接着層がかなり厚くなり、また強度の面でも接着剤より弱い傾向がある。
【００３７】
そこで、少なくともアルミニウム箔層３ａ３の片面、即ち防湿遮光袋３の最内面側は、つや消し面３ａ３２とし、メルトＰＥによる接着３ｄを行い、コスト低下を図っている。また、アルミニウム箔層３ａ３の他の片面、即ち防湿遮光袋３の最外面側は、つや出し面３ａ３１とし、押し出しラミネートによる接着３ｃを行なう。
【００３８】
この実施の形態では、最外層としてナイロンフィルム層３ａ２が用いられているが、強固なフィルム、ＰＥＴなどを用いてもよい。押し出しラミネートによる接着は、ＰＥと性質の違うＰＥＴに対して弱い。
【００３９】
よって、例えばＰＥＴもしくはＮＹ／アルミニウム箔層／ＰＥ（ブラック）の構成においてＮＹやＰＥＴとの接着においてドライラミネート接着を用い、遮光層を含んだＰＥとアルミウム箔層との接着においては押し出しラミネート接着を用いることが望ましい。その際、接着力の弱い押し出しラミネート接着する側にアルミニウム箔層３ａ３のつや消し面３ａ３２をもってくることにより、コストとアルミニウム箔層３ａ３とフィルムの接着強度とともに望ましい感光材料包装材料を安価に作ることが可能となる。
【００４０】
以下、この実施の形態の感光材料包装材料は、最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、最外層に設けられたナイロンフィルム層と、遮光性・滑性ポリオレフィン樹脂系フィルム層とナイロンフィルム層との間に介在されたアルミニウム箔層とを有し、以下の遮光性・滑性ポリオレフィン樹脂系フィルムを用いることができる。
【００４１】
この写真感光材料包装材料に使用される樹脂は、メタロセン触媒を使用して、製造される。代表される樹脂としてはポリオレフィン系樹脂（高密度ポリエチレン（ＨＤＰＥ）、低密度ポリエチレン（ＬＤＰＥ）、直鎖状低密度ポリエチレン（ＬＬＤＰＥ）、ポリプロピレン（ＰＰ）等）が挙げられる。メタロセンとは、遷移金属を不飽和環状化合物で挟んだ構造の化合物をいい、Ｚｒ錯体とメチルアルミノキサン（ＭＡＯ）の組み合わせが知られている。
【００４２】
この触媒はＫａｍｉｎｓｋｙ触媒もしくはＫａｍｉｎｓｋｙ−ｓｉｎｎ触媒とも言われる。この様にメタロセン触媒を用いたフィルム樹脂材料をヒートシール層に用いる場合、この層の上に積層されるフレキシブル層としては熱可塑性フィルム、例えば各種ポリエチレン樹脂、エチレン共重合体樹脂、ポリプロピレン樹脂、プロピレン・α−オレフィン共重合体樹脂、ポリ塩化ビニル樹脂、ポリ塩化ビニリデン樹脂、ポリアミド樹脂、ポリカーボネート樹脂、ポリスチレン樹脂、ポリエステル樹脂などの公知のフィルム、及びこれらの変性樹脂フィルム又はこれらの一軸及び二軸延伸フィルム等が挙げられる。また、金属薄膜加工フィルム（代表的なものはアルミニウム真空蒸着フィルム）、セルロースアセテートフィルム、セロファン、再生セルロース、ポリビニルアルコール、合成紙、金属箔（代表例としてアルミニウム箔）、不織布、紙（未晒クラフト紙、半晒クラフト紙、晒クラフト紙、ヒネリ原紙、クルパック紙、デュオストレス紙、白板紙、写真用原紙、純白ロール紙、コート紙、模造紙、グラシン紙）等である。
【００４３】
これらのフレキシブルシートは、１種又は２種以上を組み合わせて用いることができる。これらのフレキシブルシートはヒートシール層より融点が１０℃以上高いことが好ましい。
【００４４】
これらフレキシブル層を積層する手段としては、用途に応じて各種の方法が適用される。例えば多層押し出しインフレーション法、押し出しラミネート法、ドライラミネート法等、コンバーテック１９９１．１，ラミネート初級講座（８）Ｐ１０〜１４，コンバーテック１９９０．５，ラミネート初級講座（３）Ｐ４０〜４８に記載されている加工方法、プラスチックの押し出し成形とその応用（株）誠文堂，Ｐ１３７〜１４７、プラスチックハンドブック、朝倉書店Ｐ７２７に記載されている方法により製造する事が可能である。ドライラミネーション法で積層する場合、使用する接着剤はコンバーテック１９９３．３，ラミネート初級講座（２３）Ｐ４０〜４８に記載されている中から必要に応じて選択することができる。この中でも写真性能にカブリ等の悪影響を与えない接着剤としてはエステル，ウレタン系が挙げられる。
【００４５】
メタロセン触媒を用い製造し、かつ低分子量ポリマー含有率３％以下の樹脂を用いて成形品を得るには通常の多数個取り射出成形によって製造すれば良く、射出成形方法は、特に限定されるものではなく、例えばホットランナー方式の通常の射出成形法や金型内真空射出成形法やスタックモールド方式等によってもよい。特に、ホットランナー方式が成形効率上好ましい。
【００４６】
この樹脂には必要に応じて各種添加剤を添加することができる。遮光用のカーボンブラックは写真性能へ悪影響を与えないようにするためには硫黄含有量が０．５重量％以下の物が好ましく、例えば市販品としてはなどが挙げられる。
【００４７】
添加量としては０．３重量％〜０．６重量％の範囲が好ましく、より好ましくは０．３５重量％〜０．４０重量％である。０．７重量％以上の場合はフィルム物性が弱くなり、好ましくなく、０．３重量％以下の場合は遮光性が不十分となり好ましくない。
【００４８】
この他に必要に応じて添加可能な添加剤を以下に示す。
【００４９】
滑剤
（１）シリコーン系滑剤；各種グレードのジメチルポリシロキサン（信越シリコーン、東レシリコーン）
（２）オレイン酸アミド滑剤；アーモスリップＣＰ（ライオン・アクゾ）、ニュートロン（日本精化）、ニュートロンＥ−１８（日本精化）、アマイドＯ（日東化学）、アルフロＥ−１０（日本油脂）、ダイヤミッドＯ−２００（日本化成）、ダイヤミッドＧ−２００（日本化成）等
（３）エルカ酸アミド系滑剤；アルフローＰ−１０（日本油脂）等
（４）ステアリン酸アミド系滑剤；アルフローＳ−１０（日本油脂）、ニュートロン２（日本精化）、ダイヤミッド２００ビス（日本化成）等
（５）ビス脂肪酸アミド系滑剤；ビスアマイド（日本化成）、ダイヤミッド２００ビス（日本化成）、アーモワックスＥＢＳ（ライオン・アクゾ）等
（６）アルキルアミン系滑剤；エレクトロストリッパーＴＳ−２（花王石鹸）等（７）炭化水素系滑剤；流動パラフィン、天然パラフィン、マイクロワックス、合成パラフィン、ポリエチレンワックス、ポリプロピレンワックス、塩素化炭化水素、フルオロカーボン
（８）脂肪酸系滑剤；高級脂肪酸（Ｃ１２以上が好ましい）、オキシ脂肪酸
（９）エステル系滑剤；脂肪酸の低級アルコールエステル、脂肪酸の多価アルコールエステル、脂肪酸のポリグリコールエステル、脂肪酸の樹脂アルコールエステル
（１０）アルコール系滑剤；多価アルコール、ポリグリコール、ポリグリセロール
（１１）金属石けん；ラウリン酸、ステアリン酸、リシノール酸、ナフテン酸、オレイン酸等の高級脂肪酸とＬｉ、Ｍｇ、Ｃａ、Ｓｒ、Ｂａ、Ｚｎ、Ｃｄ、Ａｌ、Ｓｎ、Ｐｂ等の金属との化合物又、導電性物質を、静電気故障等を防止するために添加することが好ましい。
【００５０】
この導電性物質の代表例を以下に示す。
１）非イオン界面活性剤（代表的成分ポリオキシエチレングリコール類）
２）アニオン界面活性剤（代表的成分ポリオキシエチレングリコール類）
３）陽イオン界面活性剤（代表的成分第４級アンモニウム塩）
４）両性界面活性剤
５）アルキルアミン誘導体
６）脂肪酸誘導体
７）各種滑剤
８）カーボンブラック、グラファイト
９）金属表面被覆顔料
１０）金属粉末、金属フレーク
１１）炭素繊維
１２）金属繊維
１３）ウィスカー（チタン酸カリウム、窒化アルミナ、アルミナ）
前記非イオン界面活性剤の代表例を以下に示す。
【００５１】
ポリエチレングリコール脂肪酸エステル、ポリオキシエチレンソルビタン脂肪酸エステル、ポリオキシエチレン脂肪族アルコールエーテル、ポリオキシエチレンアルキルフェニルエーテル、ポリオキシエチレングリセリン脂肪酸エステル、ポリオキシエチレン脂肪族アミン、ソルビタンモノ脂肪酸エステル、脂肪酸ペンタエリスリット、脂肪アルコールのエチレンオキサイド付加物、脂肪酸のエチレンオキサイド付加物、脂肪酸アミノまたは脂肪酸アミドのエチレンオキサイド付加物、アルキルフェノールのエチレンオキサイド付加物、アルキルナフトールのエチレンオキサイド付加物、多価アルコールの部分的脂肪酸エステルのエチレンオキサイド付加物、その他特公昭６３−２６６９７号公報１２０頁記載の各種非イオン帯電防止剤等。
【００５２】
前記アニオン界面活性剤の代表例を以下に示す。
【００５３】
リシノレイン酸硫酸エステルソーダ塩、各種脂肪酸金属塩、シリノレイン酸エステル硫酸エステルソーダ塩、硫酸化オレイン酸エチルアニリン、オレフィンの硫酸エステル塩類、オレイルアルコール硫酸エステルソーダ塩、アルキル硫酸エステル塩、脂肪酸エチルスルフォン酸塩、アルキルスルフォン酸塩、アルキルナフタレンスルフォン酸塩、アルキルベンゼンスルフォン酸塩、コハク酸エステルスルフォン酸塩、リン酸エステル塩等。
【００５４】
前記陽イオン界面活性剤の代表例を以下に示す。
【００５５】
第１級アミン塩、第３級アミン塩、第４級アンモニウム塩、ピリジニウム誘導体等。
【００５６】
前記両性界面活性剤の代表例を以下に示す。
【００５７】
カルボン酸誘導体、イミダゾリン誘導体、ベタイン誘導体酸化防止剤を、フィッシュアイやブツ（固まり状の不均一故障）の発生を防止するために添加することが好ましい。この酸化防止剤の代表例を以下に示す。
（イ）フェノール系酸化防止剤６−ｔ−ブチル−３−メチルフェノール誘導体、２，６−ジ−ｔ−ブチル−Ｐ−クレゾール、ｔ−ブチルフェノール、２，２′−メチレンビス（４−エチル−６−ｔ−ブチルフェノール）、４，４′−ブチリデンビス（６−ｔ−ブチル−ｍ−クレゾール）、４，４′−チオビス（６−ｔ−ブチル−ｍ−クレゾール）、４，４−ジヒドロキシジフェニルシクロヘキサン、アルキル化ビスフェノール、スチレン化フェノール、２，６−ジ−ｔ−ブチル−４−メチルフェノール、ｎ−オクタデシル−３−（３′，５′−ジ−ｔ−ブチル−４′−ヒドロキシフェニル）プロピオネート、２，２′−メチレンビス（４−メチル−６−ｔ−ブチルフェノール）、４，４′−チオビス（３−メチル−６−ｔ−ブチルフェノール）、４，４′−ブチリデンビス（３−メチル−６−ｔ−ブチルフェノール）、ステアリル−β（３，５−ジ−４−ブチル−４−ヒドロキシフェニル）プロピオネート、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス（メチレン−３−（３′，５′−ジ−ｔ−ブチル−４′−ヒドロキシフェニル）プロピオネート）メタン
（ロ）ケトンアミン縮合系酸化防止剤６−エトキシ−２，２，４−トリメチル−１，２−ジヒドロキノリン、２，２，４−トリメチル−１，２−ジヒドロキノリンの重合物、トリメチルジヒドロキノリン誘導体
（ハ）アリルアミン系酸化防止剤フェニル−α−ナフチルアミン、Ｎ−フェニル−β−ナフチルアミン、Ｎ−フェニル−Ｎ′−イソプロピル−Ｐ−フェニレンジアミン、Ｎ，Ｎ′−ジフェニル−Ｐ−フェニレンジアミン、Ｎ，Ｎ′−ジ−β−ナフチル−Ｐ−フェニレンジアミン、Ｎ−（３′−ヒドロキシブチリデン）−１−ナフチルアミン
（ニ）イミダゾール系酸化防止剤２−メルカプトベンツイミダゾール、２−メルカプトベンツイミダゾールの亜鉛塩、２−メルカプトメチルベンツイミダゾール（ホ）ホスファイト系酸化防止剤アルキル化アリルホスファイト、ジフェニルイソデシルフォスファイト、トリス（ノニルフェニル）ホスファイト亜リン酸ソーダ、トリノニルフェニルフォスファイト、トリフェニルフォスファイト
（ヘ）チオ尿素系酸化防止剤チオ尿素誘導体、１，３−ビス（ジメチルアミノプロピル）−２−チオ尿素
（ト）その他空気酸化に有用な酸化防止剤チオジプロピオン酸ジラウリル代表的な市販酸化防止剤を以下に示す。
（１）フェノール系酸化防止剤；ＳＵＭＩＬＩＺＥＲ  ＢＨＴ（住友）、ＩＲＧＡＮＯＸ
１０７６（チバガイギー）、ＭＡＲＫ  ＡＯ−５０（アデカ・アーガス）、ＳＵＭＩＬＩＺＥＲ  ＢＰ−７６（住友）、ＴＯＭＩＮＯＸ  ＳＳ（吉富）、ＩＲＧＡＮＯＸ  ５６５（チバガイギー）、ＮＯＮＯＸ  ＷＳＰ（ＩＣＩ）、ＳＡＮＴＯＮＯＸ（Ｍｏｎｓａｎｔｏ）、ＳＵＭＩＬＩＺＥＲ  ＷＸＲ（住友）、ＡＮＴＡＧＥＣＲＹＳＴＡＬ（川口）、ＩＲＧＡＮＯＸ  １０３５（チバガイギー）、ＡＮＴＡＧＥ  Ｗ−４００（川口）、ＮＯＣＬＩＺＥＲ  ＮＳ−６（大内新興）、ＩＲＧＡＮＯＸ  １４２５  ＷＬ（チバガイギー）、ＭＡＲＫ  ＡＯ−８０（アデカ・アーガス）、ＳＵＭＩＬＩＺＥＲ  ＧＡ−８０（住友）、ＴＯＰＡＮＯＬＣＡ（ＩＣＩ）、ＭＡＲＫ  ＡＯ−３０（アデカ・アーガス）、ＭＡＲＫ  ＡＯ−２０（アデカ・アーガス）、ＩＲＧＡＮＯＸ  ３１１４（チバガイギー）、ＭＡＲＫ  ＡＯ−３３０（アデカ・アーガス）、ＩＲＧＡＮＯＸ  １３３０（チバガイギー）、ＣＹＡＮＯＸ  １７９０（ＡＣＣ）、ＩＲＧＡＮＯＸ  １０１０（チバガイギー）、ＭＡＲＫ  ＡＯ−６０（アデカ・アーガス）、ＳＵＭＩＬＩＺＥＲ  ＢＰ−１０１（住友）、ＴＯ−ＭＩＮＯＸ  ＴＴ（吉富）
（２）燐系酸化防止剤；ＩＲＧＡＦＯＳ  １６８（チバガイギー）、ＭＡＲＫ  ２１１２（アデカ・アーガス）、ＷＥＳＴＯＮ  ６１８（ボルグワーナー）、ＭＡＲＫ  ＰＥＰ−８（アデカ・アーガス）、ＵＬＴＲＡＮＯＸ  ６２６（ボルグ・ワーナー）、ＭＡＲＫ  
ＰＥＰ−２４Ｇ（アデカ・アーガス）、ＭＡＲＫ  ＰＥＰ−３６（アデカ・アーガス）、ＨＣＡ（三光）
（３）チオエーテル系酸化防止剤；ＤＬＴＤＰ“ＹＯＳＨＩＴＯＭＩ”（吉富）、ＳＵＭＩＬＩＺＥＲ  ＴＰＬ（住友）、ＡＮＴＩＯＸ  Ｌ（日油）、ＤＭＴＤ“ＹＯＳＨＩＴＯＭＩ”（吉富）、ＳＵＭＩＬＩＺＥＲ  ＴＰＭ（住友）、ＡＮＴＩＯＸ  Ｍ（日油）、ＤＳＴＰ“ＹＯＳＨＩＴＯＭＩ”（吉富）、ＳＵＭＩＬＩＺＥＲ  ＴＰＳ（住友）、ＡＮＴＩＯＸ  Ｓ（日油）、ＳＥＥＮＯＸ  ４１２Ｓ（シプロ）、ＭＡＲＫ  ＡＯ−４１２  Ｓ（アデカ・アーガス）、ＳＵＭＩＬＩＺＥＲ  ＴＰ−Ｄ（住友）、ＭＡＲＫ  ＡＯ−２３（アデカ・アーガス）、ＳＡＮＤＳＴＡＢＰ−ＥＰＱ（サンド）、ＩＲＧＡＦＯＳ  Ｐ−ＥＰＱ  ＦＦ（チバガイギー）、ＩＲＧＡＮＯＸ  １２２２（チバガイギー）、ＭＡＲＫ
３２９Ｋ（アデカ・アーガス）、ＷＥＳ  ＴＯＮ３９９（ボルグ・ワーナー）、ＭＡＲＫ  ２６０（アデカ・アーガス）、ＭＡＲＫ  ５２２Ａ（アデカ・アーガス）
（４）金属不活性化剤ＮＡＵＧＡＲＤ  ＸＬ−１（ユニロイヤル）、ＭＡＲＫ  ＣＤＡ−１（アデカ・アーガス）、ＭＡＲＫＣＤＡ−６（アデカ・アーガス）、ＬＲＧＡＮＯＸ  ＭＤ−１０２４（チバガイギー）、ＣＵ−ＮＯＸ（三井東圧）特に好ましい酸化防止剤はフェノール系の酸化防止剤であり、市販品としてはチバガイギー社のイルガノックス各種と住友化学（株）のＳｕｍｉｌｉｚｅｒ  ＢＨＴ，Ｓｕｍｉｌｉｚｅｒ  ＢＨ−７６，Ｓｕｍｉｌｉｚｅｒ  ＷＸ−Ｒ，Ｓｕｍｉｌｉｚｅｒ  ＢＰ−１０１等である。
【００５８】
また、２，６−ジ−ｔブチル−ｐ−クレゾール（ＢＨＴ）、低揮発性の高分子量フェノール型酸化防止剤（商品名  Ｉｒｇａｎｏｘ  １０１０，Ｉｒｇａｎｏｘ  １０７６，Ｔｏｐａｎｏｌ  ＣＡ，Ｉｏｎｏｘ  ３３０等）、ジラウリルチオジプロピオネート、ジステアリルチオプロピオネート、ジステアリルチオプロピオネート、ジアルキルフォスフェート等の１種以上、特に２種以上を併用するのが効果的である。
【００５９】
その他プラスチックデータハンドブック（ＫＫ工業調査会発行）の７９４〜７９９ページに開示された各種酸化防止剤やプラスチック添加剤データー集（ＫＫ化学工業社）の３２７〜３２９ページに開示された各種酸化防止剤やＰＬＡＳＴＩＣＳ  ＡＧＥ  ＥＮＣＹＣＬＯＰＥＤＩＡ進歩編  １９８６（ＫＫプラスチック・エージ）の２１１〜２１２ページに開示された各種酸化防止剤等を選択して用いることが可能である。
【００６０】
これら添加剤の添加量としては、滑り剤の場合０．５重量％〜３．０重量％であり、３重量％を越すと分散、不良、浸み出し等膜表面物性が変化し、０．４重量％以下の場合は効果がなくなる。
【００６１】
帯電防止剤の場合２．０重量％〜４．０重量％であり、４．０重量％を越すとヒートシール、フィルムの滑り性に悪影響が出易くなる。１．９重量％以下の場合は帯電防止効果が無くなる。
【００６２】
酸化防止剤の場合は０．０１重量％〜１．０重量％であり、１．０重量％を越えると写真性能にカブリや感光度の増減故障の異常が発生する場合があり、０．０１重量％以下では効果が殆どない。酸化防止剤はフィッシュアイやブツが発生しない最少量を添加するようにすることが好ましい。
【００６３】
分散剤としては、燐酸エステル、アルキルサルフェート、高級アルコール、ポリエチレンオキサイド、高級脂肪酸塩、スルホ琥珀酸、スルホ琥珀酸エステル、公知の界面活性剤等及びこれらの塩があり、また、陰性有機基（例えば−ＣＯＯＨ）を有する重合体分散剤の塩を使用することも出来る。これらの分散剤は１種類のみで用いても、或いは２種類以上を併用してもよい。
【００６４】
この実施の形態の防湿遮光袋３は、感光材料包装材料を用いてヒートシールにより袋状に形成され、水分がトレー容器２まで浸透することがない。また、防湿遮光袋３によってトレー容器２に水分が含有されないため、感光材料１の性能劣化が防止できる。また、トレー容器２と防湿遮光袋３との擦れも防止でき、紙粉の発生防止に寄与できる。
【００６５】
以下、この発明が適用される感光材料としての熱現像感光材料について説明する。この発明の熱現像感光材料は、支持体上に、有機銀塩、感光性ハロゲン化銀、銀イオンの還元剤を含有する写真構成層が溶剤塗布して形成され、該写真構成層の上部に、少なくとも一層の保護層を有することが好ましい。また支持体の他方の側にバッキング層を有する、いわゆる片面感光材料が好ましい。
【００６６】
また、熱現像感光材料の写真構成層は、感光性層と非感光性層からなり、感光性層に有機銀塩及び感光性ハロゲン化銀粒子を含有し、非感光性層に還元剤を含有する態様が好ましい。
【００６７】
（感光性ハロゲン化銀）
ハロゲン化銀粒子は光センサーとして機能するものである。この発明においては、画像形成後の白濁を低く抑えるため、及び良好な画質を得るために平均粒径は小さい方が好ましく０．２０μｍ以下、より好ましくは０．０２μｍ以上０．１５μｍ以下、更に好ましくは０．０３μｍ以上０．１１μｍ以下がよい。
【００６８】
ここでいう平均粒径とは、ハロゲン化銀粒子が立方体或いは八面体のいわゆる正常晶である場合には、ハロゲン化銀粒子の稜の長さをいう。また、正常晶でない場合、例えば球状、棒状、或いは平板状の粒子の場合には、ハロゲン化銀粒子の体積と同等な球を考えたときの直径をいう。
【００６９】
またハロゲン化銀粒子は単分散粒子であることが好ましい。ここでいう単分散粒子とは、下記式で求められる単分散度が４０％以下の粒子をいい、より好ましくは３０％以下、特に好ましくは２０％以下となる粒子である。
【００７０】
単分散度＝（粒径の標準偏差）／（粒径の平均値）×１００
ハロゲン化銀粒子の形状については、特に制限はないが、ミラー指数〔１００〕面の占める割合が高いことが好ましく、この割合が５０％以上、更には７０％以上、特に８０％以上であることが好ましい。ミラー指数〔１００〕面の比率は増感色素の吸着における〔１１１〕面と〔１００〕面との吸着依存性を利用したＴ．Ｔａｎｉ，Ｊ．Ｉｍａｇｉｎｇ  Ｓｃｉ．，２９，１６５（１９８５）により求めることができる。
【００７１】
ハロゲン組成としては特に制限はなく、塩化銀、塩臭化銀、塩沃臭化銀、臭化銀、沃臭化銀、沃化銀のいずれであってもよいが、好ましくは臭化銀あるいは沃化銀あるいは沃臭化銀であって、更に好ましくは臭化銀あるいは沃臭化銀である。特に好ましくは沃臭化銀であり、沃化銀含有率は０．１モル％以上４０モル％以下が好ましく、更に好ましくは０．１モル％以上１０モル％以下である。粒子内におけるハロゲン組成の分布は均一であってもよく、ハロゲン組成がステップ状に変化したものでもよく、或いは連続的に変化した粒子であってもよい。好ましくは、粒子内部の沃化銀含有率の高いコア／シェル構造を有するハロゲン化銀粒子を用いる態様が好ましい。
【００７２】
（有機銀塩）
この発明に用いることができる有機銀塩は、光に対して比較的安定であるが、露光された光触媒（写真用銀塩など）および還元剤の存在下で、８０℃またはそれ以上に加熱された場合に銀画像を形成する銀塩である。
【００７３】
有機銀塩は、銀イオンを還元できる源を含む任意の有機物質であってよい。有機酸の銀塩、特に（炭素数が１０〜３０が好ましく、より好ましくは炭素数１５〜２８の）長鎖脂肪カルボン酸が好ましい。
【００７４】
配位子が４．０〜１０．０の範囲の全安定定数を有する有機または無機銀塩の錯体も望ましい。銀源物質は、好ましくは感光性層の約５〜３０重量％を構成すべきである。好ましい有機銀塩は、カルボキシル基を有する有機化合物の銀塩を含む。これらの例は、脂肪族カルボン酸の銀塩および芳香族カルボン酸の銀塩を含むが、これらに限定されない。脂肪族カルボン酸の銀塩の好ましい例は、ベヘン酸銀、ステアリン酸銀、アラキジン酸銀、オレイン酸銀、ラウリン酸銀、カプロン酸銀、ミリスチン酸銀、パルミチン酸銀、マレイン酸銀、フマル酸銀、酒石酸銀、リノール酸銀、酪酸銀および樟脳酸銀、これらの混合物などを含む。メルカプトまたはチオン基を含む化合物の銀塩およびこれらの誘導体を使用することもできる。
【００７５】
（銀イオンの還元剤）
銀イオンの還元剤は、有機銀塩のための還元剤であり、本発明に使用できる還元剤としては、銀イオンを金属銀に還元する任意の物質、好ましくは有機物質であってよい。フェニドン、ヒドロキノンおよびカテコールなどの従来の写真現像剤は有用であるが、ヒンダードフェノール還元剤が好ましい。
【００７６】
還元剤は、写真構成層（画像形成層）の１〜１０重量％に範囲で存在することが好ましい。感光材料が多層構成の場合、還元剤をエマルジョン層以外の層に加える場合は、わずかに高い割合である約２〜１５重量％がより望ましい傾向がある。
【００７７】
（バインダー）
この発明の熱現像感光材料に好適なバインダーは透明又は半透明で、一般に無色であり、天然ポリマー合成樹脂やポリマー及びコポリマー、その他フィルムを形成する媒体、例えば：ゼラチン、アラビアゴム、ポリ（ビニルアルコール）、ヒドロキシエチルセルロース、セルロースアセテート、セルロースアセテートブチレート、ポリ（ビニルピロリドン）、カゼイン、デンプン、ポリ（アクリル酸）、ポリ（メチルメタクリル酸）、ポリ（塩化ビニル）、ポリ（メタクリル酸）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類がある。親水性でも非親水性でもよい。
【００７８】
（その他の添加剤）
この発明においては、感光性層側にマット剤を含有することが好ましく、熱現像後の画像の傷つき防止のためには、感光材料の表面にマット剤を配することが好ましく、そのマット剤を乳剤層側の全バインダーに対し、重量比で０．５〜１０％含有することが好ましい。
【００７９】
この発明において用いられるマット剤の材質は、有機物及び無機物のいずれでもよい。例えば、無機物としては、スイス特許第３３０，１５８号等に記載のシリカ、仏国特許第１，２９６，９９５号等に記載のガラス粉、英国特許第１，１７３，１８１号等に記載のアルカリ土類金属又はカドミウム、亜鉛等の炭酸塩、等をマット剤として用いることができる。
【００８０】
有機物としては、米国特許第２，３２２，０３７号等に記載の澱粉、ベルギー特許第６２５，４５１号や英国特許第９８１，１９８号等に記載された澱粉誘導体、特公昭４４−３６４３号等に記載のポリビニルアルコール、スイス特許第３３０，１５８号等に記載のポリスチレン或いはポリメタアクリレート、米国特許第３，０７９，２５７号等に記載のポリアクリロニトリル、米国特許第３，０２２，１６９号等に記載されたポリカーボネートの様な有機マット剤を用いることができる。
【００８１】
マット剤の形状は、定形、不定形どちらでも良いが、好ましくは定形で、球形が好ましく用いられる。
【産業上の利用可能性】
【００８２】
この発明は、最内層と、最外層と、最内層と最外層との間に介在されたアルミニウム箔層とを有し、アルミニウム箔層は、一方側につや出し面を有し、他方側につや消し面を有し、つや出し面を最外層側にして接着し、つや消し面を最内層側にして接着した感光材料包装材料であり、低コストかつ強固なアルミニウム箔との接着が可能である。
【図面の簡単な説明】
【００８３】
【図１】感光材料包装体の製造例を示す図である。
【図２】感光材料包装体から感光材料を取り出して搬送する状態を示す図である。
【図３】トレー容器の成形工程を示す図である。
【図４】トレー容器の斜視図である。
【図５】底部からの側壁部の立上り曲部の断面図である。
【図６】感光材料包装材料の層構成を示す図である。
【符号の説明】
【００８４】
１  感光材料
２  トレー容器
３  防湿遮光袋
３ａ  感光材料包装材料
３ａ１  遮光性・滑性ポリオレフィン樹脂系フィルム層
３ａ２  ナイロンフィルム層
３ａ３  アルミニウム箔層
３ａ３１  つや出し面
３ａ３２  つや消し面
３ｃ  接着剤によるドライラミネート接着
３ｄ  メルトＰＥによる押し出しラミネート接着
４  感光材料包装体
【図１】
2006053365.tif 000003
【図２】
2006053365.tif 000004
【図３】
2006053365.tif 000005
【図４】
2006053365.tif 000006
【図５】
2006053365.tif 000007
【図６】
2006053365.tif 000008